(57)【要約】【課題】微粒子の形のポリペプチドを含有する非経口投薬形及びそれらの製造方法を提供する。【解決手段】本発明による微粒子は生物分解性重合体として、Ａブロックは乳酸及びグリコール酸の共重合体であり、Ｂブロックはポリエチレングリコール鎖を表わす、ＡＢＡ３ブロック共重合体と、血清タンパク質、ポリアミノ酸、シクロデキストリン、シクロデキストリン誘導体、糖類、アミノ糖、アミノ酸、洗浄剤またはカルボン酸並びにこれらの添加剤の混合物を含む群から選択される添加剤とを含有する。本発明による微粒子は、それらが含有するポリペプチドの量が少ないか、凝集を受けやすい時ですら、相当長期間にわたり、連続的にポリペプチドを放出する。【選択図】なし【特許請求の範囲】
【請求項１】
活性物質を含有する重合体マトリックスを含んでなる微粒子の形の投薬形であって、前記重合体はＡＢＡ３ブロック共重合体であって、そのＡブロックは乳酸とグリコール酸からなる共重合体であり、そのＢブロックはポリエチレングリコール鎖を表わし、前記活性物質は凝集しやすいポリペプチドであり、前記微粒子は、血清タンパク質、ポリアミノ酸、シクロデキストリン、シクロデキストリン誘導体、糖類、アミノ糖、アミノ酸、洗浄剤またはカルボン酸並びにこれらの添加剤の混合物を含んでなる群から選択する添加剤を含有している、前記投薬形。
【請求項２】
前記添加剤を、血清アルブミン、ポリアミノ酸、アミノ酸、糖類、シクロデキストリン誘導体及び洗浄剤を含む群から選択する、請求項１に記載の投薬形。
【請求項３】
前記添加剤を、デキストランとポリアミノ酸との混合物、シクロデキストリンまたはシクロデキストリン誘導体とアミノ酸との混合物、シクロデキストリンまたはシクロデキストリン誘導体とポリアミノ酸との混合物、シクロデキストリンまたはシクロデキストリン誘導体とデキストランとの混合物またはデキストランとアミノ酸との混合物から選択する、請求項１に記載の投薬形。
【請求項４】
前記重合体相中に添加剤としてカルボン酸を含有する、請求項１〜３のいずれか１項に記載の投薬形。
【請求項５】
前記ＡＢＡブロックポリマーの分子量が５，０００〜５０，０００ダルトン、好ましくは１０，０００〜３０，０００ダルトンである、請求項１〜４のいずれか１項に記載の投薬形。
【請求項６】
前記ＡＢＡ共重合体中のポリエチレングリコールの割合が、重合体の総量に関して、２０〜５０重量％、好ましくは３０〜４０重量％である、請求項１〜５のいずれか１項に記載の投薬形。
【請求項７】
前記ＡＢＡ共重合体中の乳酸とグリコール酸の比が１：１〜５：１、好ましくは１．５：１〜４．５：１である、請求項１〜６のいずれか１項に記載の投薬形。
【請求項８】
乳酸とグリコール酸の比が約４：１、好ましくは２：１である、請求項７に記載の投薬形。
【請求項９】
前記添加剤が微粒子の総量に関して、０．５〜４０重量％、好ましくは１〜３０重量％の量で存在する、請求項１〜８のいずれか１項に記載の投薬形。
【請求項１０】
ポリアミノ酸として、ポリアルギニンもしくはポリヒスチジン、特にポリ−Ｌ−アルギニンもしくはポリ−Ｌ−ヒスチジン、アミノ酸としてアルギニン、グリシン、フェニルアラニン、グルタミン酸もしくはリシン、糖類として、トレハロース、蔗糖、マルトース、澱粉、マルトデキストリン、ラフィノース、アルギン酸塩もしくはデキストランを含有し、アミノ糖として、キトサン、または、洗浄剤もしくはトリグリセリドとして、Ｔｗｅｅｎ  ２０（商標）、Ｔｗｅｅｎ  ８０（商標）、Ｐｌｕｒｏｎｉｃ（商標）もしくはＭｉｇｌｙｏｌ（商標）を含有する、請求項１〜９のいずれか１項に記載の投薬形。
【請求項１１】
分子量２０，０００〜６０，０００、好ましくは４０，０００のデキストランを含有する、請求項１０に記載の投薬形。
【請求項１２】
添加剤として、デキストランとポリアルギニンまたはポリヒスチジンの混合物、好ましくは、デキストラン４０，０００とポリ−Ｌ−アルギニンとの混合物またはデキストラン４０，０００とポリ−Ｌ−ヒスチジンとの混合物を含有する、請求項１〜１１のいずれか１項に記載の投薬形。
【請求項１３】
添加剤として、血清タンパク質、好ましくはウシ血清アルブミンまたはヒト血清アルブミンを含有する、請求項１〜９のいずれか１項に記載の投薬形。
【請求項１４】
微粒子中のポリペプチドの含有量が、微粒子の総量に関して、０．０１〜５重量％、好ましくは０．０１〜３重量％である、請求項１〜１３のいずれか１項に記載の投薬形。
【請求項１５】
前記ポリペプチドとしてエリスロポイエチンを含有する、請求項１〜１４のいずれか１項に記載の投薬形。
【請求項１６】
三重エマルション法の助けを用いるポリペプチドを含有する微粒子の製造方法であって、ａ）Ａブロックが乳酸及びグリコール酸からなる共重合体であって、Ｂブロックがポリエチレングリコール鎖を表わす、ＡＢＡ３ブロック共重合体を、水と混和しない、任意にカルボン酸を加えた、有機溶媒に溶解する工程、ｂ）ポリペプチドの溶液または懸濁液が、更に血清タンパク質、ポリアミノ酸、シクロデキストリン、シクロデキストリン誘導体、糖類、アミノ糖、アミノ酸、洗浄剤並びにこれらの混合物を含む群より選択する添加剤を含むものである、前記溶液または懸濁液を加え、そして最初の均質化工程においてＷ／Ｏエマルションを製造する工程、ｃ）安定剤を含有する水溶液中で前記得られたＷ／Ｏエマルションを分散させることによる第２の均質化工程においてＷ／Ｏ／Ｗエマルションを製造する工程、及びｄ）溶媒を蒸発させ、続いて微粒子を分離する工程、を含んでなる、前記製造方法。
【請求項１７】
第１の均質化工程において均質化機として、Ｕｌｔｒａ−Ｔｕｒｒａｘを用い、３０秒間の間隔をおいて、３０秒間で１回または３０秒間で２回分散させる、請求項１６に記載の方法。
【請求項１８】
２０〜２５％までの水／有機相の重量比を選択する、請求項１６または１７に記載の方法。
【請求項１９】
全製造方法を０〜６℃の温度で行なう、請求項１６〜１８のいずれか１項に記載の方法。
【請求項２０】
ポリペプチドを含有する微粒子の製造の間の凝集しやすいポリペプチドの凝集物の生成を避けるための、血清タンパク質、ポリアミノ酸、シクロデキストリン、シクロデキストリン誘導体、糖類、アミノ糖、アミノ酸、洗浄剤またはカルボン酸並びにこれらの添加剤の混合物を含む群から選択される医薬添加剤の使用。
【発明の詳細な説明】
【技術分野】
【０００１】
本発明は、ポリペプチドの放出制御のための微粒子（ＭＰ）の形の非経口投薬形及びこれらの微粒子の製造方法に関する。
【背景技術】
【０００２】
バイオテクノロジーにおける発達の急速な進捗の結果として多数の生物活性高分子が臨床的用途のために十分な量で入手できる。それらの構造により、それらは胃腸管内で加水分解により分解し、したがって、非経口でのみ投与できる。それらの半減時間は短いから、注射の頻度を減らし、一定の血液レベルを達成するために、非経口貯蔵所システムを開発することが有用である。
【０００３】
非経口投与後生理学的に活性な物質を比較的に長期間にわたりできるだけ一定に放出する、多数の貯蔵所システム、特に微粒子システムが技術文献及び特許文献に記載されてきた。この点について、タンパク質は、低分子物質に比較して、それらの複雑な構造・高分子量、それらの高生物学効能のために必要な低含有度に起因する、特殊な性質を有し、その性質がタンパク質を首尾よくミクロカプセル化することを困難にしていることに注意すべきである。したがって、用いられるミクロカプセル化方法の型に依存して、タンパク質の安定性は悪影響を受けることがあり、放出は最適ではないか、または不満足な放出プロフィルがあるかもしれない。放出作用は、一方では高分子量と親水性構造による影響を受け、また、他方ではタンパク質の安定性問題（凝集を包含する）及び低含有度による影響を受ける。
【０００４】
微粒子、たとえば、ミクロカプセルまたはミクロビーズの最も重要な製造方法の１つは、タンパク質のミクロカプセル化について既に用いられてきた、いわゆる三重乳化方法である。この方法（Ｗ／Ｏ／Ｗ技術とも呼ばれる）では、基本的に活性物質を水溶液中に溶解または懸濁させ、この水溶液と重合体を含有している有機の水と混和しない溶媒の油状溶液とを均質化させて、Ｗ／Ｏエマルションを形成させる。このＷ／Ｏエマルションを水溶性安定剤（外水性相）を含有する溶液中に分散させて、３相を有するエマルション（三重エマルション）を形成させる。次いで溶媒を種々な技術により蒸発させ、それは微粒子の硬化をもたらす。硬化された微粒子を遠心分離及び／またはろ過により収集し、水または適当な水性溶媒を用いる洗浄後、凍結乾燥または室温での真空乾燥により乾燥させる。通常用いられる重合体は、乳酸（ＬＡ＝乳酸）及びグリコール酸（ＧＡ＝グリコール酸）の重合体またはそれらの共重合体（ＰＬＧＡ）で、分子量は２，０００〜１００，０００で、乳酸とグリコール酸との比は１００：０〜５０：５０である。
【０００５】
重合体の溶媒として最もよく用いられるジクロルメタンは毒物学的観点から決定的であるように思われるから、三重乳化方法を用いる時、微粒子中の残存溶媒の量が問題を含むことがわかるかもしれない（非特許文献１）。残存溶媒の量は、その重合体の性質及び重合体マトリックス中での活性物質の安定性へ及ぼす可能性のために、できるだけ少なく保つべきでもある。
【０００６】
三重乳化方法の助けを用いるミクロカプセルの製造は、たとえば特許文献１（タケダ）に記載されており、そこでは、内水性相は少なくとも５，０００ｍＰａｓの粘度を有するかまたは完全に固体化されている。粘度は補助物質、たとえば、ゼラチン、ヒト血清アルブミン、グロブリン、カゼイン、コラーゲン及びポリアミノ酸により増加させる。γ−インターフェロン及びヘパリンのミクロカプセル化は応用例中に記載されている。
【０００７】
特許文献である特許文献２（タケダ）中に、この場合にはＷ／Ｏエマルションの粘度を１５０〜１０，０００ｍＰａｓに合わせる以外は同じ方法が記載されている。これは、重合体濃度を変化させること（ＰＬＧＡ１００／０〜５０／５０）または水性相に合成高分子化合物、たとえば、タンパク質、炭水化物（セルロース、デキストリン、ペクチン、澱粉、寒天）、ポリビニル化合物、ポリカルボン酸またはポリエチレン化合物を加えることにより達成する。これは微粒子が製造の間に凝集及び固着する傾向を大きく低下させることを目指している。１つの応用例においては、α−インターフェロンをカプセル化している。
【０００８】
特許文献３（タケダ）においては、凝集性、微粒子の球形及び可能性のある添加剤に関して、特許文献４と同様なことが述べられている。前記特許文献による、「薬物質を保持している物質」は絶対的に必要ではない。前記記載で特に開示され、より詳細に説明されている例は、ＬＨＲＨ類似体である、短鎖で比較的に安定なペプチドであるＴＡＰ１４４に関する。
【０００９】
Ｗ／Ｏ／Ｗ技術の助けによる、ペプチド及びタンパク質のミクロカプセル化の例は、技術文献にも公開されている。
【００１０】
そのようなわけで、小川他（非特許文献２）は、ＰＬＡ（乳酸の重合体）及びＰＬＧＡを用いる酢酸リュープロレリン（ペプチド）のミクロカプセル化を記載し、そのペプチドの放出作用についても詳しく述べている。
【００１１】
コーエン他（非特許文献３）は、ＦＩＴＣ西洋ワサビ・ペルオキシダーゼ及びＦＩＴＣ−ＢＳＡを分子量１４，０００以下で７５／２５の乳酸／グリコール酸の比のＰＬＧＡ微粒子中にミクロカプセル化し、そして、タンパク質ＢＳＡは損なわれず、酵素活性が維持されたことを見い出した。
【００１２】
ジェフリＨ他（非特許文献４）は、芯物質としてオボアルブミンを用い、放出されたタンパク質の完全性を証明した。Ｍ．Ｓ．ホラ他（非特許文献５）は、芯物質としてインターロイキン２及びその修飾形を用い、賦形剤としてヒト血清アルブミンを含有するＰＬＧＡ微粒子の放出作用を調査した。
【００１３】
さらに、ＰＬＡまたはＰＬＧＡ重合体に基づく微粒子の種々の製造方法及びタンパク質安定性についての添加剤の影響が、タンパク質のモデル物質に基づき、種々の刊行物中でより詳細に調査された（非特許文献６〜９参照）。これらの事例においては、モデルタンパク質としてオボアルブミン、破傷風毒素及びカルボアンヒドラーゼが用いられた。
【００１４】
非特許文献１０は、Ａブロックが乳酸とグリコール酸の共重合体で、Ｂブロックがポリエチレングリコール（ＰＥＧ）である、ＡＢＡ３ブロック共重合体（分子量：１５，０００〜４０，０００）の貯蔵所形を記載している。彼等はこれらの微粒子はウシ血清アルブミン〔凝集に対して比較的に鈍感で、高含有度（約３〜４Ｗ／Ｗ％）のモデルタンパク質として用いられた〕を２〜３週間にわたって急速に、かつ連続的に放出したことを見い出した〔重合体組成ＬＡ：ＧＡ：ＰＥＧ＝４８：１４：３８（モル％）〕。
【００１５】
現在までしばしばミクロカプセルを製造するのに用いられてきたＰＬＧＡ重合体は、その疎水性のために低膨潤性能という主な不利益を有し、その結果として水が貯蔵所形の内部にゆっくりとしか入ることができない。これは、その重合体層を通るタンパク質粒子の拡散を妨げ、不十分な放出測定をもたらす。これは、非常に少量のポリペプチドが微粒子中に包含されている時、すなわち、低含有度の時に、特に問題である。さらに、水の遅い取り込みは、利用できる少量の水が、高分子量のタンパク質凝集物の生成を促進するため、局所的な高タンパク質濃度をもたらす。これらは、今度は、それらの高分子量の結果、もはや、放出され得ない。治療上信頼できる活性物質の投与はもはや保証できない。さらに、高割合のタンパク質凝集物は所望しない免疫学的反応をもたらすことがある。たとえば５％よりも多い、比較的高含有度の非常に安定なタンパク質だけが、受け入れられる速度で、凝集物を生成することなく、比較的に長期間にわたって、放出され得る。
【００１６】
その上、親水性のＡＢＡ３ブロック共重合体は、微粒子中のポリペプチドの量が非常に低い時（すなわち、含有度が低い時）、ポリペプチドの２週間にわたる連続的な放出を保証することすらできない。低含有度は、ほんの少量のポリペプチドを重合体中に埋め込む時に存する。同様な不利な放出作用は、凝集しやすいポリペプチドを用いる時に見い出される。これらの場合に、増加した凝集物の生成及び２週間より短い受け入れられない放出期間も親水性ＡＢＡ３ブロック共重合体について認められた。これは全体的にみれば、その重合体からの活性物質の不満足な放出速度をもたらす。
【００１７】
【特許文献１】欧州特許出願第０１４５２４０号明細書
【特許文献２】欧州特許第０１９０８３３号明細書
【特許文献３】欧州特許第０４４２６７１号明細書
【特許文献４】欧州特許第０１９０８３３号明細書
【非特許文献１】Ｒ．Ｊａｌｉｌ及びＪ．Ｒ．Ｎｉｘｏｎ「Ｊ．Ｍｉｃｒｏｅｎｃａｐｓｕｌａｔｉｏｎ」７（３），ｐ．２９７〜３２５，１９９０年
【非特許文献２】「Ｃｈｅｍ．Ｐｈａｒｍ．Ｂｕｌｌ．」ｖｏｌ．３６，Ｎｏ．３，ｐ．１０９５〜１１０３，１９８８年
【非特許文献３】「Ｐｈａｒｍａｃｅｕｔｉｃａｌ  Ｒｅｓｅａｒｃｈ」ｖｏｌ．８，Ｎｏ．６，ｐ．７１３，１９９１年
【非特許文献４】「Ｐｈａｒｍａｃｅｕｔｉｃａｌ  Ｒｅｓｅａｒｃｈ」ｖｏｌ．１０，Ｎｏ．３，ｐ．３６２，１９９３年
【非特許文献５】「Ｂｉｏｔｅｃｈｎｏｌｏｇｙ」ｖｏｌ．８，ｐ．７５５，１９９０年
【非特許文献６】Ｗ．Ｌｕ及びＧ．Ｐａｒｋ，「ＰＤＡ  Ｊｏｕｒｎａｌ  ｏｆ  Ｐｈａｒｍａｃｅｕｔｉｃａｌ  Ｓｃｉｅｎｃｅ  ＆  Ｔｅｃｈｎｏｌｏｇｙ」４９：ｐ．１３〜１９，１９９５年
【非特許文献７】Ｍ．−Ｋ．Ｙｅｈ他「Ｊｏｕｒｎａｌ  ｏｆ  Ｃｏｎｔｒｏｌｌｅｄ  Ｒｅｌｅａｓｅ」３３：ｐ．４３７〜４４５，１９９５年
【非特許文献８】Ｍ．Ｊ．Ａｌｏｎｓｏ他「Ｖａｃｃｉｎｅ」１２：ｐ．２９９〜３０６，１９９５年
【非特許文献９】ＭｃＧｅｅ他「Ｊｏｕｒｎａｌ  ｏｆ  Ｃｏｎｔｒｏｌｌｅｄ  Ｒｅｌｅａｓｅ」３４：ｐ．７７〜８６，１９９５年
【非特許文献１０】Ｙｏｕｘｉｎ他「Ｊｏｕｒｎａｌ  ｏｆ  Ｃｏｎｔｒｏｌｌｅｄ  Ｒｅｌｅａｓｅ」３２：ｐ．１２１〜１２８，１９９４年
【非特許文献１１】「Ｊｏｕｒｎａｌ  ｏｆ  Ｃｏｎｔｒｏｌｌｅｄ  Ｒｅｌｅａｓｅ」２７，ｐ．２４７〜２５７，１９９３年
【発明の開示】
【発明が解決しようとする課題】
【００１８】
本発明の目的はポリペプチドを含有する微粒子を製造することであり、微粒子中に含有されているポリペプチドができるだけ完全であるように、活性物質の凝集をできる限り低く維持するか、または凝集を受けやすいポリペプチドについてすら凝集を実質的に避けることを目的とする。微粒子は少なくとも２週間にわたり、ポリペプチドの連続的な放出を保証すべきである。これは、とりわけ、低含有度の活性物質を有する微粒子で達成すべきである。特にこれらの放出期間は約３％までの（微粒子の総量に関して）低含量のポリペプチドに当てはまるべきである。
【００１９】
さらに、本発明の目的は、これらの所望の微粒子を製造するのに用いることができ、微粒子中の毒物学的に許容できる残存溶媒量を保証するミクロカプセル化方法をもたらすことであった。
【課題を解決するための手段】
【００２０】
本発明の目的は、ポリペプチドが埋め込まれている生物分解性重合体マトリックスからなる微粒子であって、前記重合体として、Ａブロックは乳酸とグリコール酸の共重合体であり、Ｂブロックはポリエチレングリコール鎖である、ＡＢＡ３ブロック共重合体を用い、血清タンパク質、ポリアミノ酸、シクロデキストリン、シクロデキストリン誘導体、糖類、たとえば二糖類及び多糖類、アミノ糖、アミノ酸、洗浄剤、有機カルボン酸並びにこれらの添加剤の混合物を含む群から選択される添加剤を含有することにより達成される。
【００２１】
二糖類である、トレハロース、蔗糖及びマルトースはたとえば糖類として考慮の対象になる。多糖類はたとえばラフィノース、澱粉、マルトデキストリン、アルギン酸塩またはデキストランである。適当なアミノ糖は、たとえばキトサンである。本発明の精神では、好ましいシクロデキストリン誘導体は、たとえばβ−ヒドロキシプロピルシクロデキストリン（ＨＰＣＤ）である。ヒト血清アルブミン及びウシ血清アルブミンは、血清タンパク質として特に考慮の対象となる。
【００２２】
脂肪族及び環式モノカルボン酸は、有機カルボン酸、たとえば、安息香酸、酢酸、吉草酸、アクリル酸、クロトン酸、並びにそれらの水酸基により置換された誘導体、たとえば、ｐ−ヒドロキシ安息香酸、β−ヒドロキシ酪酸、サリチル酸、乳酸またはグリコール酸、として適当である。安息香酸は特に適当である。微粒子の製造において、本質的に前記カルボン酸を、重合体が溶解または懸濁している有機相（重合体ベース）に加える。カルボン酸の添加量は、最終的な微粒子の量に関して、３０重量％まで、好ましくは２０重量％まで、特に１〜１５重量％の範囲である。添加剤として、モノカルボン酸、たとえば安息香酸を用いることは、微粒子からのポリペプチドの放出の驚くべき改良をもたらす。この点に関し、カルボン酸の添加は、ＡＢＡ３ブロック共重合体の場合に、予想された促進された重合体の分解をもたらすことは見い出されなかった。
【００２３】
上記添加剤の混合物も本発明の精神の中で有利である。例としてはデキストランとポリアミノ酸である。したがって、たとえば、デキストランとポリ−Ｌ−アルギニンまたはデキストランとポリ−Ｌ−ヒスチジンの混合物は、微粒子中のポリペプチドの凝集物の生成を減少させることに関して特に有利である。シクロデキストリンまたはシクロデキストリン誘導体とアミノ酸またはポリアミノ酸との混合物も添加剤として好ましい。洗浄剤及びトリグリセリド、たとえばＴｗｅｅｎ  ２０（商標）、Ｔｗｅｅｎ  ８０（商標）またはＭｉｇｌｙｏｌ（商標）も、本発明の精神の中で添加剤として適当である。
【００２４】
相当する（Ｄ）または（Ｌ）またはポリ−（Ｄ，Ｌ）アミノ酸はポリアミノ酸として考慮の対象になる。分子量５，０００〜１５０，０００、特に５，０００〜５０，０００のポリアルギニン、並びに分子量５，０００〜５０，０００、特に１５，０００〜５０，０００のポリヒスチジンは特に好ましい。
【００２５】
本発明により前記添加剤を用いると、ポリペプチド中の凝集物の総量を５％より低く低下させることができる。
【００２６】
本発明の精神の内で考慮の対象となるポリペプチドは、分子量２，０００〜２００，０００Ｄの生理学的に活性なポリペプチドである。分子量は好ましくは少なくとも５，０００，１０，０００または２０，０００Ｄである。特に分子量１００，０００ダルトンまで、好ましくは５０，０００ダルトンまでのポリペプチドが考慮の対象となる。上記ポリペプチドは、特に生物学的に活性な高分子、その突然変異体、類似体、並びに治療目的のために用いることができる、欠失もしくは置換された変異体である。次のポリペプチドを例として言及する、すなわち、エリスロポイエチン（ＥＰＯ）、パラトルモン（ＰＴＨ）、Ｇ−ＣＳＦ，ＴＮＦ，ＮＧＦまたはＥＧＦ、並びにアミノ酸鎖における欠失もしくは置換により誘導することができるそれらの誘導体である。さらにポリペプチドは、インターフェロン（α，β，γ−インターフェロン）、コロニー刺激因子、インターロイキン、マクロファージ活性化因子、Ｂ−細胞因子、Ｔ−細胞因子、免疫毒素、リンホトキシン、ＴＧＦ、トロンボポイエチン（ＴＰＯ）、レニン阻害剤、コラゲナーゼ阻害剤、ＥＧＦ、成長ホルモン、ＰＤＧＦ、骨成長ホルモン、ＢＭＰ（骨形態形成タンパク質）、インシュリン、ＩＧＦ−ＢＰ（インシュリン様成長因子結合タンパク質）、ＡＮＰ（心房性ナトリウム利尿ペプチド）、カルシトニン、ＦＳＨ，ＬＨ，ＮＧＦ、グルカゴン、ＴＳＨ（甲状腺刺激ホルモン）、モノクローナル抗体またはポリクローナル抗体である。本発明の精神の内で特に好ましいポリペプチドは、凝集を受けやすいポリペプチド、たとえばＥＰＯである。
【００２７】
微粒子中のポリペプチドの量は微粒子の総量に関して０．０１〜５重量％である。含有度は好ましくは０．１〜３重量％、特に０．１〜２重量％及び好ましくは０．１〜１重量％である。特に微粒子を１重量％までの非常に低い含有度で製造することができる。凝集を受けやすいタンパク質の場合に、好ましい含有度は０．１〜１％、特に０．２〜０．６％である。約０．０１，０．０５または０．１重量％の含有度が最低限として考慮の対象となる。微粒子中に含有された活性物質の量は個々の症例及びそれぞれの活性物質の治療上の範囲で決定されねばならない投薬量に依存する。ＥＰＯの場合、活性物質の量は約１０μｇ〜１００μｇ／１０ｍｇの粒子量である。特に約１０〜７０μｇ、好ましくは３０〜５０μｇが用いられる。約１６０，０００Ｕ／ｍｇの特異的ＥＰＯ活性は、１，６００〜１６，０００Ｕ／１０ｍｇ微粒子量（１０〜１００μｇ／１０ｍｇ微粒子の量）の投薬量に相当する。投与すべき微粒子の量は好ましくはＥＰＯの所望の投薬量（Ｕで）に基づいて決定される。たとえば、含有度が０．４％（４０μｇ  ＥＰＯ／１０ｍｇ微粒子に相当する）なら、投与すべき微粒子の量は３１．２５ｍｇである。この量はＤＤＳシステムにおける推測の１ヶ月のＥＰＯの用量に相当する。
【００２８】
驚くべきことに、ＡＢＡ３ブロック共重合体と添加剤とを組み合せて用いることは、比較的長期間（少なくとも２週間）にわたるポリペプチドの連続的な放出を可能とし、そして添加剤は凝集を相当に低下させることを発見した。
【００２９】
本発明により、ＡＢＡブロック重合体であって、そのＡブロックは分子量が２，０００〜１５０，０００で、Ｂブロックは分子量が１，０００〜１５，０００である重合体が考慮の対象となる。特にＢブロックの分子量は３，０００〜１０，０００である。ＡＢＡブロック重合体は、５，０００〜５０，０００ダルトンの分子量のものが特に好ましく、好ましくは１０，０００〜３０，０００であり、多分散性は、１．１〜８．５または１．１〜５．５、好ましくは１．５〜４．５で、特に好ましくは２〜４である。
【００３０】
表５は、ラクチド／グリコリド／ＰＥＧの比率、分子量及び多分散性に関して、組成が異なる、本発明により用いられたＡＢＡ共重合体の大要である。本発明によると、ブロック重合体中のポリエチレングリコールの量（ＰＥＧの割合）は、重合体の総最に関して２０〜５０モル％、好ましくは２５〜４５モル％である。３０〜４０モル％のＰＥＧの割合、特に３０〜３８モル％、好ましくは３０〜３５モル％が、放出の持続期間及び活性物質の連続した放出について特に有利であることが証明された。ＡＰＡブロック共重合体中のＰＥＧの百分率は好ましくは約３２〜３３モル％である。
【００３１】
ＡＢＡブロック共重合体中のＬＡの百分率は、好ましくは４０〜６０モル％で、特に４５〜６０モル％である。約４６％、５１％または５７％のモル百分率が好ましい。ＡＢＡブロック共重合体中のＧＡの百分率は好ましくは５〜２５％で、特に１０〜２５％である。好ましい百分率は約１１％，１６％または２２％である。
【００３２】
ブロック重合体中の乳酸とグリコール酸との比は１：１〜５：１、特に１．５：１〜４．５：１である。ＬＡ／ＧＡの比は約２：１〜４：１が特に好ましい。
【００３３】
本発明による特に好ましいＡＢＡ３ブロック共重合体はＬＡ／ＧＡ＝４：１の比で、ポリエチレングリコールの量が３０〜３８％の重合体である。特にＬＡ：ＧＡ：ＰＥＧ＝５７：１１：３２，５１：１６：３３，５０：１２：３８または４６：２２：３２の比の重合体が考慮の対象となる。
【００３４】
後者の重合体の修飾は、分解速度及びＰＥＧの含有量に関して最適条件を提供する。ＰＥＧの含有量が高い程まさに急速な分解をもたらすが、他方では微粒子の機械的特性の減損ももたらし、ポリエチレングリコールとポリペプチドの間の相互反応の可能性ももたらす。
【００３５】
ＡＢＡ３ブロック共重合体は文献中で公知の方法に従って製造することができる（非特許文献１１）。
【００３６】
驚くべきことに、凝集−減少効果に加えて、本発明による添加剤は、添加剤を含有しないＡＢＡ微粒子に比較して放出期間の有意な増加を生じ得ることが見い出された。これは特に本発明による血清タンパク質に当てはまり、そのポリペプチドの放出の、たとえば２９日までの増加をもたらす（例４参照）。ウシまたはヒト血清アルブミンが血清タンパク質として好ましく用いられる。本発明による添加剤及び特にＢＳＡ及びβ−ヒドロキシプロピルシクロデキストリンをＰＬＧＡ微粒子に加えると、その後、凝集減少効果も、したがって凝集を受けやすいポリペプチドの安定化も生じる。
【００３７】
ＰＬＧＡまたはＡＢＡ３ブロック共重合体に基づく微粒子からのポリペプチドについての２９日までもの長い放出期間は、過去には高含有度の場合にのみ公知であるが微粒子中の活性物質の量が非常に低い場合、たとえばＥＰＯの場合には公知ではない。ＥＰＯをＡＢＡ微粒子中に高含有度で（たとえば、約３％）埋め込むと、そのタンパク質は２９日よりも長く放出される（表４Ｂ参照）。微粒子の製造の間にモノカルボン酸、特に安息香酸を重合体相に加えると特に延長された放出が達成されることを見い出した。これは特に、前述の低含有度の場合に当てはまる。
【００３８】
本発明による微粒子は、添加剤として、アミノ酸、たとえば、アルギニン、グリシン、リシンまたはフェニルアラニン、シクロデキストリンまたはシクロデキストリン誘導体、たとえばβ−ヒドロキシプロピルシクロデキストリン（ＨＰＣＤ）も含有することができる。ポリアミノ酸、たとえば、ポリアルギニンまたはポリヒスチジンも本発明による添加剤として用いることができ、シクロデキストリンまたはシクロデキストリン誘導体とアミノ酸またはポリアミノ酸との混合物、たとえばＨＰＣＤとポリアルギニンの混合物ですら用いることができる。デキストランとシクロデキストリン誘導体、たとえばＨＰＣＤとの混合物またはシクロデキストリンとの混合物も用いることができる。用いられるデキストランの分子量は２０，０００〜６０，０００で、特に４０，０００のデキストランが特に好ましい。
【００３９】
血清タンパク質に加えて、本発明による添加剤として、デキストランとポリアルギニンの混合物またはデキストランとポリヒスチジンから成る混合物が特に好ましく用いられる。
【００４０】
本発明による微粒子は、微粒子の総量に関して０．５〜４０重量％、好ましくは１〜３０重量％の量の添加剤を含有する。１〜２０重量％が特に好ましい。糖類の場合、５〜１５重量％の量が好ましくは用いられる。ポリアミノ酸の場合、添加剤の量は好ましくは１〜５重量％である。シクロデキストリン及びシクロデキストリン誘導体は好ましくは２〜２０重量％の量で加えられる。ＢＳＡまたはＨＳＡの量は好ましくは総粒子重量に関して２〜２０重量％である。カルボン酸の量は特に１５％まで、好ましくは約１０％である。
【００４１】
本発明は、三重乳化方法の助けによる、ポリペプチドを含有する微粒子の製造方法にも関し、その方法は水と混和しない有機溶媒に重合体を溶解することによる油状または有機相の製造において、重合体として、Ａブロックは乳酸とグリコール酸の共重合体で、Ｂブロックはポリエチレングリコール鎖である、ＡＢＡ３ブロック共重合体を用い、血清タンパク質、ポリアミノ酸、シクロデキストリン、シクロデキストリン誘導体、糖類、たとえば二糖類及び多糖類、アミノ糖、アミノ酸、洗浄剤またはカルボン酸、並びにそれらの混合物を含む群から選択される添加剤を、有機相中に乳化されている、水に溶解されたポリペプチドに添加することを特徴とする。
【００４２】
最初の均質化段階（Ｗ／Ｏエマルションの形成）がポリペプチド凝集物の生成の原因のように思われることが分かった。したがって、本発明によると、分散期間を６０から３０秒に短縮し、均質化機としてＵｌｔｒａ  Ｔｕｒｒａｘを用い、水／有機相（好ましくはジクロルメタン）の重量比を５〜２０％（重量％）まで増加させる。好ましくは、最初の均質化段階で、３０秒の間隔を置いて、２回、約３０秒間、分散させる。約３０秒間、１回で分散させるのが特に好ましい。この製造条件の変更は、凝集物の量の多少の減少をもたらす。
【００４３】
本発明の製造方法の精神の内で、製造過程の全製造期間の間、すべての溶液及び装置を０〜６℃に冷却することが特に好ましい。これは特に好ましい凝集物の減少を達成する。この場合には、凝集−防止添加剤の添加を大部分除くことすら可能である。室温での微粒子の製造に比較して、このようにして、微粒子中に用いられるポリペプチドの凝集物の量の有意の減少を達成することができた（１０〜２０％の凝集物の量から、２〜５％の凝集物の量に）。
【００４４】
２０〜２５％の水／有機相の重量比（３〜４部の有機溶媒／１部の水）はさらに内水性相により大量の添加物を組み込むことを可能とする。
【００４５】
驚くべきことに、本発明による微粒子の残存溶媒の量は極端に低い。ＡＢＡ重合体を用いて製造した微粒子は、１％より少ない、好ましくは０．１％より少ない、特に０．０１％より少ない残存溶媒、たとえばジクロルメタンを含有する。明らかに選択されたパラメータは生成した粒子からのほとんど完全なジクロルメタンの除去を達成し、これはとりわけ外水性相に対する有機相の好ましい容積比に起因する。
【００４６】
タンパク質の安定性についての残存水の影響を除くために、微粒子中の残存水の最も測定した。測定された０．２％という水の量は、用いられ内水性相中の水の量をほとんど完全に除去することができたことを明らかにした。
【００４７】
本発明による微粒子の貯蔵安定性についての調査は、これらは室温（２０〜２５℃）での少なくとも２ヶ月の貯蔵に安定であり、凝集物の生成及び放出特性に関して変化が生じないことを証明した。
【００４８】
さらなる本発明の主題は、血清タンパク質、ポリアミノ酸、シクロデキストリン、シクロデキストリン誘導体、糖類、アミノ糖、アミノ酸、洗浄剤、並びにこれらの添加剤の混合物を含む群から選択された医薬添加剤をポリペプチドを含有する微粒子の製造中に凝集を受けやすいポリペプチドの凝集物の生成を避けるために用いることである。
本発明をさらに発明をなおその上に限定するものでない、次の応用例で説明する。
【実施例】
【００４９】
例１：
ＥＰＯを含有する微粒子の製造方法（Ｗ／Ｏ／Ｗ法）
Ｄ，Ｌ−ＰＬＧＡ重合体（ＬＡ：ＧＡ＝５０：５０，ＲＧ５０３）をベーリンガー・インゲルハイム（Ｂｏｅｈｒｉｎｇｅｒ  Ｉｎｇｅｌｈｅｉｍ）から得、ＡＰＡ共重合体（ＬＡ：ＧＡ：ＰＥＧ＝５０:１２:３８）を「Ｊｏｕｒｎａｌ  ｏｆ  Ｃｏｎｔｒｏｌｌｅｄ  Ｒｅｌｅａｓｅ」２７、第２４７〜２５７頁（１９９３年）（非特許文献１１）に記載されているようにして製造した。
【００５０】
Ｄ，Ｌ−ＰＬＧＡ及びＡＢＡブロック重合体のそれぞれのジクロルメタン溶液を製造し、その中には７００ｍｇの重合体が２．５ｍｌ（３．３ｇ）のジクロルメタンに溶解していた。３．５ｍｇのＥＰＯ（０．２ｍｌのリン酸ナトリウム緩衝液中、ｐＨ７．４）を必要な時に添加剤（微粒子の総量に関して１％〜２０重量％）と混合し、水で満たして最終容積０．８ｍｌ（０．８ｇ）とする。
【００５１】
ＥＰＯの水溶液を重合体溶液に加え、Ｕｌｔｒａ  Ｔｕｒｒａｘの助けでＷ／Ｏエマルションを製造した（３０秒、３０秒の間隔、再び３０秒、２０〜２４℃，２０，０００ｒｐｍ、そして更に３０秒）。続いて、前記Ｗ／Ｏエマルションを８，０００ｒｐｍでのＵｌｔｒａ  Ｔｕｒｒａｘ  ３０秒間の助けにより、３００ｍｌの０．１％ＰＶＡ水溶液中に注入することにより分散させた（Ｗ／Ｏ／Ｗ三重エマルションの製造）。
【００５２】
Ｗ／Ｏ／Ｗエマルションを室温で２〜３時間櫂形撹拌機の助けにより撹拌し、有機ジクロルメタン相を蒸発させる（溶媒蒸発）。吸引ろ過により分離された形の硬化された微粒子を各回２００ｍｌの水で２回洗浄し、凍結乾燥する。微粒子を４℃〜８℃のデシケーター中で青色ゲル上に貯蔵する。
【００５３】
例２：
ＥＰＯを含有する微粒子の安定化
微粒子を例１に記載の慣用法により製造し、微粒子の総量に関して種々の量の種々の添加剤を加えた。
活性物質ＥＰＯの凝集物の生成を、続いて次のように、微粒子からＥＰＯを抽出後、ＳＤＳ−ＰＡＧＥによるか（ａ）、またはＤＭＳＯもしくはＤＭＳＯ／ＤＭＦ混合物（３０：７０）中で微粒子を溶媒和する（ｂ）ことにより測定した。
【００５４】
ａ）１０ｍｇのＭＰを３００μｌのＣＨ２Ｃｌ２に溶解し、７００μｌのアセトンを加えることにより沈澱させた。ＥＰＯ沈澱物を遠心分離し、１ｍｌのＣＨ２Ｃｌ２／アセトン混合物（１：３）を用いて洗浄し、続いてスピード真空装置中で乾燥した。沈澱物をＳＤＳ−ＰＡＧＥのための試料緩衝液に溶解させ（組成：６０ｍＭのＴｒｉｓ−ＨＣｌ，ｐＨ６．８，２％のＳＤＳ，１０％のグリセロール、０．００１％のブロムフェノールブルー）、１２．５または１５％ＳＤＳゲルに塗布し、電気泳動にかけた。
【００５５】
ｂ）１０ｍｇのＭＰを２００μｌのＤＭＳＯ／ＤＭＦ（３０：７０）に溶解した。２５μｌ（約５μｇのＥＰＯに相当）を直接１５％ＳＤＳゲル上に載せ、電気泳動にかけた。
【００５６】
電気泳動が完了した後、ゲルを、
ａａ）クーマシーで染色し、レーザー走査機により濃度計で測定した、
または、
ｂｂ）ニトロセルロース上にブロットし、ＥＰＯ−含有バンドをＥＰＯ−特異的抗体を用いて染色し、レーザー走査機により濃度計で測定した。
【００５７】
ＡＢＡ微粒子（ＬＡ：ＧＡ：ＰＥＧ＝５０：１２：３８）では、ＢＳＡを埋め込むことにより、ＥＰＯ凝集物の総量を約１５〜３０％から、１％より低くまで減少させたことが分かった。さらに、デキストラン４０，０００と組み合せたポリ−Ｌ−アルギニン及びポリ−Ｌ−ヒスチジンも有意な凝集物減少効果を有していた。これらの添加剤は微粒子の総量に関して１〜１０重量％の量で用いられた（表１参照）。
【００５８】
添加剤はＥＰＯ−ＰＬＧＡ微粒子中の凝集物の減少ももたらす。この場合、ＢＳＡ及びβ−ヒドロキシプロピルシクロデキストリンは特にきわめて有効である（凝集物の量、１％より低）ことを示した（表２参照）。反対に添加剤としてＰＥＧを含有する微粒子では、凝集物の増加が見い出された。さらに、少なくとも４％の補助物質を有するＰＥＧ又はプルローニック（Ｐｌｕｒｏｎｉｃ）Ｆ１２７を含有する微粒子の場合には、変形した微粒子の発生の増加が認められた。
【００５９】
【表１】
2008184468.tif 000002
【００６０】
【表２】
2008184468.tif 000003
【００６１】
例３：
ＰＬＧＡ微粒子からのＥＰＯの放出についての添加剤の影響
Ｄ，Ｌ−ＰＬＧＡ重合体（ＲＧ５０３，ＭＷ＝４０，０００，ＬＡ：ＧＡ＝５０：５０、多分散性２．４）と０．５％（微粒子の総量に関連して）の量の活性物質ＥＰＯとに基づく微粒子を例１にしたがって製造し、種々の添加剤（微粒子の総量に関するＷ／Ｗ％）を製造中に加えた。
【００６２】
放出速度（１日当りのカプセル化された活性物質の量の％で）の測定を次のように行なった。
各々の場合において、１５ｍｇの微粒子を２ｍｌのエッペンドルフ管に量り、１．５ｍｌのＰＢＳ緩衝液及び０．０１％のＴｗｅｅｎ  ２０，ｐＨ７．４と混合した。これらの管を３７℃に自動温度制御した、回転金属ブロック（Ｒｏｔａｔｈｅｒｍ  Ｌｉｅｂｉｓｃｈ  Ｃｏ．３０ｒｐｍ）中に入れた。試料を予め定めた試料抽出時間に採取し、各回ごとに残りの放出媒体を新しい媒体により完全に置換した。次の微粒子の放出速度を測定した。
【００６３】
【表３】
2008184468.tif 000004
【００６４】
これらの結果から、ＰＬＧＡ微粒子では、添加剤と無関係にＥＰＯの放出が最大で２４〜３６時間続くだけであって、その後さらなる連続的な放出がないことが明らかである。添加剤は初期の噴出のレベルを変化させるだけである。ＥＰＯの長引いた放出は前記添加剤によっては達成できなかった。
【００６５】
例４：ＡＢＡ
微粒子からの放出についての添加剤の影響
ＬＡ：ＧＡ：ＰＥＧ＝５７：１１：３２（重合体Ａ）及びＬＡ：ＧＡ：ＰＥＧ＝５０：１２：３８（重合体Ｂ）のＡＢＡ３ブロック共重合体と各回０．５％の量（微粒子の総量に関して）の活性物質ＥＰＯに基づく微粒子を例１にしたがって製造し、種々の添加剤（微粒子の総量に関するＷ／Ｗ％）を加えた。放出速度の測定は例３に記載のように行なった。その結果を表４Ａに要約した。重合体Ａ及びＢは、活性物質の放出特性に関して可能な限り質的に同等であった。
【００６６】
【表４】
2008184468.tif 000005
【００６７】
表４Ａから、ＰＬＧＡ微粒子に比較して、ＡＢＡ微粒子を用いると、特に添加剤としてＢＳＡを用いると、たとえば２９日までのＥＰＯの連続的な放出を達成することが可能であることを理解できる。
【００６８】
活性物質の量が０．５％及び３．４％で、各場合共添加剤無しで、種々の単量体組成のＰＬＧＡ（５０：５０）微粒子及びＡＢＡ微粒子からのＥＰＯのインビトロ放出を比較するなら、本発明によるＡＢＡ微粒子の方が優れていることが明らかになる。
【００６９】
【表５】
2008184468.tif 000006
【００７０】
添加剤を加えない時、低含有度（０．５％）でのＡＢＡ微粒子からの放出は１１〜１８日に限定されることが表４Ｂから理解できる。ＡＢＡ３ブロック共重合体の場合には、同じ含有度のＰＬＧＡ微粒子と比較して、放出期間の増加を認めることができる。ＡＢＡ３ブロック共重合体中のＧＡの量が高いほど放出期間は増加する（上記参照、ＧＡの量が１１，１６または２２重量％と増加するにつれ、放出も長くなる）。
【００７１】
例５  いくつかのＡＢＡブロック重合体の化学的及び物理的性質を次の表５に要約する。
【００７２】
【表６】
2008184468.tif 000007
【００７３】
表５に列挙されたＡＢＡ３ブロック共重合体から製造したＥＰＯを含有している微粒子のガラス転移温度（Ｔｇ）は２７〜４５℃の範囲であった。したがって、この微粒子を冷蔵庫（４〜８℃）の中で長期間安定に貯蔵することができる。
【００７４】
例６：
凝集物の生成を減少させるための冷却しながらの微粒子の製造
微粒子を次の変更をして例１に記載したように製造した。
すべての溶液（ジクロルメタン重合体溶液、ＥＰＯのリン酸ナトリウム緩衝液溶液及びＰＶＡ溶液）を低温室で氷浴（０℃）中で予備冷却した。すべての管及び装置（たとえば、Ｕｌｔｒａ  Ｔｕｒｒａｘ）を低温室（４℃）で予備冷却した。Ｗ／Ｏ／Ｗエマルションを撹拌する工程、微粒子を硬化する工程及びジクロルメタンを蒸発させる工程を包含する、すべての微粒子製造工程を低温室で氷浴中で行った。Ｗ／Ｏ／Ｗエマルション製造後、０．１％ＰＶＡ溶液中で測定した温度は１℃であった。
【００７５】
このようにして製造した微粒子は次の有利な性質を有していた。すなわち、ＥＰＯの実質上の含有度は、標準的方法よりも大きかった（０．４％の代りに０．５４％）。安定化添加剤なしの微粒子中の凝集物の含有量は少なかった（１０〜２０％の代りに２〜５％）。この場合の凝集物の含有量は例２中に記載の方法に類似して測定した。
略語のリスト：
ＭＰ      ：微粒子
ＰＬＧＡ  ：乳酸とグリコール酸からなる共重合体
ＬＡ      ：乳酸
ＧＡ      ：グリコール酸
ＡＢＡ    ：ＡブロックとＢブロックからなる３ブロック共重合体
Ａブロック：乳酸とグリコール酸の共重合体
Ｂブロック：ポリエチレングリコール（ＰＥＧ）
ＢＳＡ    ：ウシ血清アルブミン
ＨＳＡ    ：ヒト血清アルブミン
ＰＶＡ    ：ポリビニルアルコール
Ｄ４０    ：デキストラン４０，０００